(57)【要約】【課題】  より明るい面光源を得るための反射板、およびランプリフレクターとして好適であり、かつ生産性に優れた積層延伸ポリエステルフィルムを得る。【解決手段】  少なくとも２種以上のポリエステルから構成され、無機粒子を５０〜７０重量％含む層（Ａ層）と無機粒子を０〜２５重量％含有するポリエステル層（Ｂ層）の少なくとも２層から構成され、全光線透過率が３％以下であることを特徴とする積層延伸ポリエステルフィルム。【選択図】  なし【特許請求の範囲】
【請求項１】
少なくとも、２種以上のポリエステルから構成され無機粒子を５０〜７０重量％含む層（Ａ層）と、無機粒子を０〜２５重量％含有するポリエステル層（Ｂ層）の２層を有し、全光線透過率が３％以下であることを特徴とする積層延伸ポリエステルフィルム。
【請求項２】
フィルムの全ての融解温度ピークが１８０〜２３０℃に確認されることを特徴とする請求項１に記載の積層延伸ポリエステルフィルム。
【請求項３】
Ａ層中にポリブチレンテレフタレートを５〜４０重量％含有することを特徴とする請求項１または２に記載の積層延伸ポリエステルフィルム。
【請求項４】
Ａ層中にシクロヘキサンジメタノールを１０モル％以上共重合したポリエステルを５〜４０重量％含有することを特徴とする請求項１〜３のいずれかに記載の積層延伸ポリエステルフィルム。
【請求項５】
Ａ層中の無機粒子が硫酸バリウムを含むことを特徴とする請求項１〜４のいずれかに記載の積層延伸ポリエステルフィルム。
【請求項６】
Ａ層の両面にＢ層を有することを特徴とする請求項１〜５のいずれかに記載の積層延伸ポリエステルフィルム。
【請求項７】
液晶バックライト用反射フィルムに用いられることを特徴とする請求項１〜６のいずれかに記載の積層延伸ポリエステルフィルム。
【発明の詳細な説明】
【技術分野】
【０００１】
本発明は、反射部材用に使用される積層延伸ポリエステルフィルムに関し、さらに詳しくは面光源の反射板、およびランプリフレクターとして好適な積層延伸ポリエステルフィルムであって、より明るい面光源を得ることができ、かつ生産性に優れた積層延伸ポリエステルフィルムに関するものである。
【背景技術】
【０００２】
パソコン、テレビ、携帯電話などの表示装置として、液晶を利用したディスプレイが数多く用いられている。液晶ディスプレイは、それ自体は発光体でないために、裏側からバックライトと呼ばれる面光源を設置して光を照射することにより表示が可能となっている。また、バックライトは、単に光を照射するだけでなく、画面全体を均一に照射せねばならないという要求に応えるため、エッジ型もしくは直下型と呼ばれる面光源の構造をとっている。なかでも、薄型・小型化が望まれるノート型パソコン等に使用される薄型液晶ディスプレイ用途には、エッジ型、つまり画面に対し側面から光を照射するタイプのバックライトが適用されている（特許文献１参照）。
【０００３】
一般的に、このエッジ型バックライトでは、導光板のエッジから冷陰極線管を照明光源とし、光を均一に伝播・拡散する導光板を利用し液晶ディスプレイ全体を均一に照射する導光板方式が採用されている。この照明方法において、より光を効率的に活用するため、冷陰極線管の周囲にランプリフレクターが設けられ、更に導光板から拡散された光を液晶画面側に効率的に反射させるために導光板の下には反射板が設けられている。これにより冷陰極線管からの光のロスを少なくし、液晶画面を明るくする機能を付与している。
【０００４】
一方、液晶テレビのような大画面用では、エッジ型バックライトでは画面の高輝度化が望めないことから直下型バックライト方式が採用されてきている。この方式は、液晶画面の下部に冷陰極線管を並列に設けるもので、反射板の上に平行に冷陰極線管が並べられる。反射板は平面状もしくは、冷陰極線管の部分を半円凹状に成形したものなどが用いられる。
【０００５】
このような液晶画面用の面光源に用いられるランプリフレクターや反射板（面光源反射部材と総称される）には、輝度の向上効果や均一性に優れることから、内部に微細な気泡を含有させたフィルム（特許文献２、特許文献３参照）が一般的に使用されている。中でも、非相溶成分を分散させた樹脂シートを延伸するなどの手法によって内部に扁平な気泡を含有させたフィルムは、特に高い反射性を有することから、反射部材として広く用いられている。また、このような反射部材として、光沢度を調節することが提案されている（特許文献１参照）。
【特許文献１】特開昭６３−６２１０４号公報
【特許文献２】特開平６−３２２１５３号公報
【特許文献３】特開平７−１１８４３３号公報
【発明の開示】
【発明が解決しようとする課題】
【０００６】
液晶画面の用途は、従来からのノート型パソコンに加えて、近年では据置型のパソコンやテレビ、携帯電話のディスプレイなど、様々な機器に採用が広がっており、需要は急激に拡大している。液晶画面の画像はより高精細なものが求められる、液晶画面の明るさを増して画像をより鮮明に、より見やすくすることが希求されている。このため、積層延伸ポリエステルフィルムとしても、反射特性、隠蔽性に優れたもの、より具体的には、高輝度なバックライトが得られるものが望まれている。
【０００７】
高輝度なバックライトを得るために高反射性能を発現するフィルムが必要であり、高反射性を示すフィルムの例としては内部に微細な気泡を多数含有させるために、マトリックスに非相溶な樹脂を添加する処方や無機粒子を添加する処方、さらには無機粒子を大量に添加する処方などがある。しかしながら無機粒子を大量に添加させたり、また内部に微細な気泡を多数含有させることにより反射率は向上するが、一方でフィルムが破れるなど製膜性が悪化し、生産性が著しく低下するという問題があった。
【０００８】
そこで、本発明の課題は、高反射性能を発現するフィルムであり、かつ、生産性に優れた積層延伸ポリエステルフィルムを得ることとする。
【課題を解決するための手段】
【０００９】
本発明は、上記課題を解決するために下記の構成をとる。すなわち、本発明は、少なくとも、２種以上のポリエステルから構成され無機粒子を５０〜７０重量％含む層（Ａ層）と、無機粒子を０〜２５重量％含有するポリエステル層（Ｂ層）の２層を有し、全光線透過率が３％以下であることを特徴とする積層延伸ポリエステルフィルムをその骨子とするものである。
【発明の効果】
【００１０】
本発明によれば、より明るい面光源を得ることができ、かつ生産性に優れた積層延伸ポリエステルフィルムが得られる。
【発明を実施するための最良の形態】
【００１１】
本発明におけるポリエステルとは、主鎖中の主要な結合をエステル結合とする高分子化合物の総称であって、通常、ジカルボン酸成分とグリコール成分を重縮合反応させることによって得ることができる。ここでジカルボン酸成分としては、例えば、テレフタル酸、ナフタレンジカルボン酸、イソフタル酸、ジフェニルジカルボン酸、ジフェニルスルホンジカルボン酸、ジフェノキシエタンジカルボン酸、５−ナトリウムスルホンジカルボン酸、フタル酸などの芳香族ジカルボン酸、シュウ酸、コハク酸、アジピン酸、セバシン酸、ダイマー酸、マレイン酸、フマル酸などの脂肪族ジカルボン酸、シクロヘキサンジカルボン酸などの脂環族ジカルボン酸およびパラオキシ安息香酸などのオキシカルボン酸などを挙げることができる。また、グリコール成分としては、例えば、エチレングリコール、プロパンジオール、ブタンジオール、ペンタンジオール、ヘキサンジオール、ネオペンチルグリコールなどの脂肪族グリコール、ジエチレングリコール、ポリエチレングリコールやポリプロピレングリコールなどのポリオキシアルキレングリコール、シクロヘキサンジメタノールなどの脂環族グリコール、ビスフェノールＡ、ビスフェノールＳなどの芳香族グリコールなどが挙げられる。
【００１２】
また、本発明で用いられるポリエステルは、上記のようなジカルボン酸成分のおよび／またはグリコール成分を２種以上用いたポリエステル共重合体であってもよい。
【００１３】
さらにポリエステルの融解温度ピークは、無機粒子を多量に含有しながら、かつ延伸性を良好に維持する点で１６０〜２３０℃、あるいは融解ピークが検出されないことが好ましい。
【００１４】
一方、フィルムとしては、耐熱性と延伸性、生産性の点から、フィルムを溶融後急冷し、示差走査熱量計で測定することにより確認されるフィルムの全ての融解温度ピークが１８０〜２３０℃に確認されることが好ましく、より好ましくは２００〜２３０℃である。本発明のフィルムは、少なくとも２種以上のポリエステルから構成され無機粒子を５０〜７０重量％含む層（Ａ層）を含有することが必要であるが、好ましくは５５〜６５重量％である。ここで重量％とは、Ａ層を構成するポリエステル、粒子、他添加剤等全てを合計したものを１００重量％とした前提での割合を示すものである。本発明では重量粒子を多量に含有するために延伸製膜性が低下する問題がある。これは粒子の絶対含有量が大きいことに加え、加水分解によるポリエステルの高結晶性化による延伸性の低下に起因すると考えられる。この点に鑑み、少なくとも２種以上のポリエステルから構成させることにより、この課題が克服され、特にポリブチレンテレフタレートあるいはその共重合体を５〜４０重量％含有させることが好ましく、特に好ましくは１０〜３５重量％である。またはシクロヘキサンジメタノールを１０モル％以上共重合したポリエステルを５〜４０重量％含有させることがが好ましく、特に好ましくは１０〜３５重量％である。本発明での好ましい組み合わせとしては、イソフタル酸共重合ポリエチレンテレフタレートとポリブチレンテレフタレートあるいはイソフタル酸共重合ポリブチレンテレフタレートあるいはシクロヘキサンジメタノール共重合ポリエチレンテレフタレートあるいはセバシン酸共重合ポリエチレンテレフタレートなどが挙げられる。
【００１５】
また、本発明では、延伸性だけでなく、工程の汚れやドラム、ロールの耐久性の点から無機粒子を０〜２５重量％含有するポリエステル層（Ｂ層）を積層する構成が必要であり、好ましくは０．１〜１５重量部であり、特に好ましくは１〜１０重量部である。
【００１６】
本発明では、無機粒子を含有する必要があるが、無機粒子としては、酸化チタン、アルミナ、硫酸バリウム、酸化マグネシウム、シリカ、硫酸マグネシウム、炭酸マグネシウムおよび炭酸カルシウム等を例示することができ、中でも平均粒子径０．３〜５μｍの硫酸バリウムが好ましく、特に好ましくは平均粒子径０．５〜２．５μｍである。異なる２種類以上の無機粒子や有機粒子を含有させても良く、その組み合わせとしては、硫酸バリウムと酸化チタン、硫酸バリウムとシリカ、硫酸バリウムと炭酸カルシウム、硫酸バリウムとアルミナ、酸化チタンと炭酸カルシウム、酸化チタンとアルミナ、酸化チタンと炭酸カルシウムなどの組み合わせがあげられる。硫酸バリウムを使用する場合、硫酸バリウムと他の粒子との重量比率が５０：５０〜１００：０であることが好ましく、特に好ましくは７０：３０〜９５：５である。
【００１７】
本発明においては、フィルムの反射率が９５％以上であることが好ましく、より好ましくは９７％以上である。さらに好ましくは９８％以上である。
【００１８】
またフィルムの全光線透過率は、反射フィルムを液晶ディスプレイに搭載した際に光漏れを防止し、かつ均一で高輝度を達成するために、３％以下であることが必要であり、特に好ましくは２．５％以下である。該範囲とするためには、無機粒子や気泡を密にフィルム内に含有させること、あるいはフィルムの裏面に無機粒子を含有するバインダーをバックコートするなどの手段がある。
【００１９】
本発明の積層延伸ポリエステルフィルムの総厚みは５０〜３５０μｍが好ましく、７５〜３００μｍがより好ましい。厚みが５０μｍ未満の場合、フィルムの平坦性を確保することが困難となり、面光源として用いた際に、明るさにムラが生じやすい。一方、３５０μｍより厚い場合、積層延伸ポリエステルフィルムとして液晶ディスプレイなどに用いるには厚みが大きすぎ、ハンドリング性、カール等の取り扱い性に劣ることがあり、また高重量化が問題となることがある。
【００２０】
本発明の積層延伸ポリエステルフィルムは少なくともＡ層とＢ層の２層を有するフィルムであって、Ａ／Ｂの２層構成、Ｂ／Ａ／Ｂの３層構成などが代表的ものであるが、これらの構成のＡ層またはＢ層のさらに片面に、熱可塑性樹脂層やコーティング層を積層しても良い。
【００２１】
さらに、反射率向上および電磁波遮蔽性や折り曲げ加工性付与などの目的で、光線非入射面にアルミニウム、銀などを金属を蒸着や貼り合わせなどの手法によって加えてもよい。
【００２２】
次に本発明の積層延伸ポリエステルフィルムの製造方法について、その一例を説明するが、本発明は、かかる例に限定されるものではない。
【００２３】
主押出機、副押出機を有する複合製膜装置において、必要に応じて真空乾燥を行ったＡ層を構成するポリエステルチップと無機粒子を含有するポリエステルチップを混合したものを加熱された主押出機に供給する。次いで、Ｂ層を積層するために、必要に応じて真空乾燥を行ったＢ層を構成するポリエステルチップと粒子を含有するポリエステルチップを加熱された副押出機に供給する。ここで、無機粒子添加は、事前に均一に溶融混練して配合させて作製されたマスターチップを用いることが好ましい。
【００２４】
このようにして各押し出し機に原料を供給し、Ｔダイ複合口金内で主押し出し機のポリマーの片面に副押出機のポリマーが来るように積層（Ａ／ＢもしくはＢ／Ａ／Ｂ）してシート状に共押し出し成形し、溶融積層シートを得る。
【００２５】
この溶融積層シートを、冷却されたドラム上で密着冷却固定化し、未延伸積層フィルムを作製する。この時、均一なフィルムを得るために、静電気を印加してドラムに密着させることが望ましい。その後、必要により延伸工程、熱処理工程等を経て目的の積層延伸ポリエステルフィルムを得る。
【００２６】
延伸の方法は特に限定されないが、長手方向の延伸と巾方向の延伸を分離して行う逐次二軸延伸法や長手方向の延伸と巾方向の延伸を同時に行う同時二軸延伸法などが好ましく使用される。
【００２７】
逐次二軸延伸の方法としては、例えば、上記の未延伸積層フィルムを加熱したロール群に導き、長手方向（縦方向、すなわちフィルムの進行方向）に延伸し、次いで冷却ロール群で冷却する。続いて長手方向に延伸したフィルムの両端をクリップで把持しながら加熱されたテンターに導き、長手方向に垂直な方向（横方向あるいは幅方向）に延伸を行うことができる。
【００２８】
同時二軸延伸の方法としては、例えば、上記の未延伸積層フィルムの両端をクリップで把持しながら加熱されたテンターに導き、巾方向に延伸を行うと同時にクリップ走行速度を加速していくことで、長手方向の延伸を同時に行う方法がある。この同時二軸延伸法は、フィルムが加熱されたロールに接触することがないため、フィルム表面に光学的な欠点となるキズが入りにくいという利点を有する。
【００２９】
こうして得られた二軸延伸積層フィルムに平面安定性、寸法安定性を付与するため、引き続いてテンター内で熱処理（熱固定）を行い、均一に徐冷後、室温付近まで冷却した後、巻き取ることにより、所定の積層フィルムを得ることができる。
【００３０】
本発明の積層延伸ポリエステルフィルムの用途は特に限定されないが、光反射のために面光源に組み込まれる板状材として好ましく用いられる。具体的には、液晶画面用のエッジ型バックライトの反射板、直下型バックライトの面光源の反射板、および冷陰極管の周囲のランプリフレクター等に好ましく用いられる。
【実施例】
【００３１】
以下、本発明について実施例を挙げて説明するが、本発明は必ずしもこれらに限定されるものではない。なお、特性は以下の方法により測定評価した。
（１）融解温度ピーク
ポリエステルフィルムを溶融後急冷し、示差走査熱量計（パーキン・エルマー社製ＤＳＣ２型）により、１０℃／分の昇温速度で測定し、融解ピークを求めた。
【００３２】
（２）反射率
分光光度径Ｕ−３４１０（（株）日立製作所製）に、φ６０積分球１３０−０６３（（株）日立製作所製）および１０°傾斜スペーサーを取りつけた状態で、５６０ｎｍの反射率をフィルムの両表面について求め、最大値を該フィルムの反射率とする。尚、標準白色板はＵ−３４１０に添付の酸化アルミナを（（株）日立製作所製）を用いた。
【００３３】
（３）全光線透過率
全自動直読ヘイズコンピューターＨＧＭ−２ＤＰ（スガ試験機（株）製）を用いて、フィルム厚み方向の全光線透過率を測定した。測定はＡ４サイズのフィルムを４分割した各サンプルについて実施し、平均値を求めた。
【００３４】
（４）面光源としての輝度
バックライトにフィルムを組み込み、測定した。使用したバックライトは、評価用に用意したノートパソコンに使用される直管一灯型エッジ式バックライト（１０インチ）であり、元々組み込まれていた光反射シートに替えて、測定対象となる積層延伸ポリエステルフィルムを組み込んだ。測定は、バックライト面を２×２の４区画に分け、点灯１時間後の輝度を求めることによって行った。輝度はトプコン社製のＢＭ−７を用いて測定した。積層延伸ポリエステルフィルムを縦横に４等分したそれぞれの面の対角線の交点４箇所における輝度の単純平均を求め、平均輝度とした。かかる作業をフィルムの両面について行ない、より高い値を輝度として採用する。尚、バックライトには拡散フィルムやプリズムシートなど他の光学フィルムは組み込んでいない。
【００３５】
［実施例１］
Ａ層として、主押出し機から１８０℃で３時間、回転式真空乾燥機で乾燥したイソフタル酸共重合ポリエチレンテレフタレート（融解ピーク温度２２６℃、固有粘度０．７２ｄｌ/g、以下ＰＥＴ／Ｉと略す）を１５重量％、ポリブチレンテレフタレート（固有粘度１．２ｄｌ/g）を２０重量％、平均粒子径０．８μｍの硫酸バリウムを６５重量％含有するチップを供給し、またＢ層として副押出機にイソフタル酸共重合ポリエチレンテレフタレート（融解ピーク温度２２６℃、固有粘度０．６８ｄｌ/g、以下ＰＥＴ／Ｉと略す）を９５重量％、平均粒子径０．８μｍの硫酸バリウムを５重量％含有するチップを供給し、溶融押出を行い、静電印加法により鏡面のキャストドラム上で冷却してＢ／Ａ／Ｂの積層シートを作製した。この積層シートを温度８７℃で長手方向に２．９倍に延伸し、続いてテンターにて９０℃の予熱ゾーンを通した後、１１０℃で巾方向に３．２倍に延伸した。さらに２０５℃にて２０秒間熱処理し、膜厚１８０μｍの延伸フィルムを得た。Ａ層厚みは１５０μｍ、Ｂ層厚みは１５μｍであった。本フィルムを得るに際し、特に破れもなく良好な製膜性であった。またテンター入り口で強制的にフィルム中央部に進行方向に約１０ｍｍの切れ目を入れたところ、その切れ目からの破れは発生したが、その後特に処置することなく回復した。
得られた積層延伸ポリエステルフィルムの融解ピーク温度は、２２６℃に一つ確認され、反射率は１００％、全光線透過率は２．３％であった。バックライトに組み込んだ際の輝度は３５００ｃｄ／ｍ2と高い値を示した。このように、本発明の積層延伸ポリエステルフィルムおよびそれを用いた面光源は高反射性・高輝度特性を示し、実用性に非常に優れた積層延伸ポリエステルフィルムであった。
【００３６】
［実施例２］
Ａ層として、主押出し機から１８０℃で３時間、回転式真空乾燥機で乾燥したイソフタル酸共重合ポリエチレンテレフタレート（融解ピーク温度２２６℃、固有粘度０．６８ｄｌ/g、以下ＰＥＴ／Ｉと略す）を２０重量％、シクロヘキサンジメタノール共重合ポリエチレンテレフタレート（融解ピーク温度１９５℃、固有粘度０．８ｄｌ/g）を２０重量％、平均粒子径０．８μｍの硫酸バリウムを６０重量％含有するチップを供給し、またＢ層として副押出機にイソフタル酸共重合ポリエチレンテレフタレート（融解ピーク温度２２６℃、固有粘度０．６８ｄｌ/g、以下ＰＥＴ／Ｉと略す）を９５重量％、平均粒子径０．８μｍの硫酸バリウムを５重量％含有するチップを供給し、溶融押出を行い、静電印加法により鏡面のキャストドラム上で冷却してＢ／Ａ／Ｂの積層シートを作製した。この積層シートを温度８７℃で長手方向に２．９倍に延伸し、続いてテンターにて９０℃の予熱ゾーンを通した後、１１０℃で巾方向に３．２倍延伸した。さらに２０５℃にて２０秒間熱処理し、膜厚１８０μｍの延伸フィルムを得た。Ａ層厚みは１５０μｍ、Ｂ層厚みは１５μｍであった。本フィルムを得るに際し、特に破れもなく良好な製膜性であった。またテンター入り口で強制的にフィルム中央部に進行方向に約１０ｍｍの切れ目を入れたところ、その切れ目からの破れは発生したが、その後特に処置することなく回復した。
【００３７】
得られた積層延伸ポリエステルフィルムの融解ピーク温度は、２１９℃に一つ確認され、反射率は９９．５％、全光線透過率は２．６％であった。バックライトに組み込んだ際の輝度は３２９０ｃｄ／ｍ2と高い値を示した。このように、本発明の積層延伸ポリエステルフィルムおよびそれを用いた面光源は高反射性・高輝度特性を示し、実用性に非常に優れた積層延伸ポリエステルフィルムであった。
【００３８】
［実施例３］
Ａ層として、主押出し機から１８０℃で３時間、回転式真空乾燥機で乾燥したイソフタル酸共重合ポリエチレンテレフタレート（融解ピーク温度２４１℃、固有粘度０．６８ｄｌ/g、以下ＰＥＴ／Ｉと略す）を１５重量％、ポリブチレンテレフタレート（固有粘度１．２ｄｌ/g）を２０重量％、平均粒子径０．８μｍの硫酸バリウムを６５重量％含有するチップを供給し、またＢ層として副押出機にイソフタル酸共重合ポリエチレンテレフタレート（融解ピーク温度２２６℃、固有粘度０．６８ｄｌ/g、以下ＰＥＴ／Ｉと略す）を９５重量％、平均粒子径０．８μｍの硫酸バリウムを５重量％含有するチップを供給し、溶融押出を行い、静電印加法により鏡面のキャストドラム上で冷却してＢ／Ａ／Ｂの積層シートを作製した。この積層シートを温度８７℃で長手方向に２．９倍に延伸し、続いてテンターにて９０℃の予熱ゾーンを通した後、１１０℃で巾方向に３．２倍に延伸した。さらに２０５℃にて２０秒間熱処理し、膜厚１８０μｍの延伸フィルムを得た。Ａ層厚みは１５０μｍ、Ｂ層厚みは１５μｍであった。本フィルムを得るに際し、特に破れもなく良好な製膜性であった。またテンター入り口で強制的にフィルム中央部に進行方向に約１０ｍｍの切れ目を入れたところ、その切れ目からの破れは発生し、その後特に処置しないと破れが続き、フィルムを一旦切ってテンターに挿入し直すと良好な製膜が回復した。
得られた積層延伸ポリエステルフィルムの融解ピーク温度は、２３６℃と２２８℃に確認され、反射率は１００％、全光線透過率は２．４％であった。バックライトに組み込んだ際の輝度は３４８０ｃｄ／ｍ2と高い値を示した。このように、本発明の積層延伸ポリエステルフィルムおよびそれを用いた面光源は高反射性・高輝度特性を示し、実用性に非常に優れた積層延伸ポリエステルフィルムであった。
【００３９】
［比較例１］
Ａ層として、主押出し機から１８０℃で３時間、回転式真空乾燥機で乾燥したイソフタル酸共重合ポリエチレンテレフタレート（融解ピーク温度２２６℃、固有粘度０．６８ｄｌ/g、以下ＰＥＴ／Ｉと略す）を４０重量％平均粒子径０．８μｍの硫酸バリウムを６０重量％含有するチップを供給し、またＢ層として副押出機にイソフタル酸共重合ポリエチレンテレフタレート（融解ピーク温度２２６℃、固有粘度０．６８ｄｌ/g、以下ＰＥＴ／Ｉと略す）を９５重量％、平均粒子径０．８μｍの硫酸バリウムを５重量％含有するチップを供給し、実施例１と同様にして、溶融押出を行い、静電印加法により鏡面のキャストドラム上で冷却してＢ／Ａ／Ｂの積層シートを作製した。この積層シートを温度８７℃で長手方向に２．９倍に延伸し、続いてテンターにて９０℃の予熱ゾーンを通した後、１１０℃で巾方向に３．２倍延伸した。さらに２０５℃にて２０秒間熱処理し、膜厚１８０μｍの延伸フィルムを得ようとしたが、フィルム破れが続発し、満足にフィルムを得ることができなかった。
【００４０】
［比較例２］
Ａ層として、主押出し機から１８０℃で３時間、回転式真空乾燥機で乾燥したイソフタル酸共重合ポリエチレンテレフタレート（融解ピーク温度２２６℃、固有粘度０．６８ｄｌ/g、以下ＰＥＴ／Ｉと略す）を８８重量％、平均粒子径０．３μｍの酸化チタンを１２重量％含有するチップを供給し、またＢ層として副押出機にイソフタル酸共重合ポリエチレンテレフタレート（融解ピーク温度２２６℃、固有粘度０．６８ｄｌ/g、以下ＰＥＴ／Ｉと略す）を９９重量％、平均粒子径０．３μｍの酸化チタンを１重量％含有するチップを供給し、溶融押出を行い、静電印加法により鏡面のキャストドラム上で冷却してＢ／Ａ／Ｂの積層シートを作製した。この積層シートを温度８７℃で長手方向に２．９倍に延伸し、続いてテンターにて９０℃の予熱ゾーンを通した後、１１０℃で巾方向に３．２倍延伸した。さらに２０５℃にて２０秒間熱処理し、膜厚１８０μｍの延伸フィルムを得た。Ａ層厚みは１６０μｍ、Ｂ層厚みは１０μｍであった。
【００４１】
得られた積層延伸ポリエステルフィルムの反射率は８５％、全光線透過率は３．８％であった。バックライトに組み込んだ際の輝度は２４００ｃｄ／ｍ2と低い値を示した。
【００４２】
［比較例３］
Ａ層として、主押出し機から１８０℃で３時間、回転式真空乾燥機で乾燥したイソフタル酸共重合ポリエチレンテレフタレート（融解ピーク温度２２６℃、固有粘度０．６８ｄｌ/g、以下ＰＥＴ／Ｉと略す）を１０重量％、ポリブチレンテレフタレート（固有粘度１．２ｄｌ/g）を１０重量％、平均粒子径０．８μｍの硫酸バリウムを８０重量％含有させ、またＢ層として副押出機にイソフタル酸共重合ポリエチレンテレフタレート（融解ピーク温度２２６℃、固有粘度０．６８ｄｌ/g、以下ＰＥＴ／Ｉと略す）を９５重量％、平均粒子径０．８μｍの硫酸バリウムを５重量％含有するチップを供給し、実施例１と同様にして、溶融押出を行い、静電印加法により鏡面のキャストドラム上で冷却してＢ／Ａ／Ｂの積層シートを作製をした（シートは幅方向の長さ、厚み、状態など均一ではなかった）。この積層シートを温度８７℃で長手方向に２．９倍に延伸し、続いてテンターにて９０℃の予熱ゾーンを通した後、１１０℃で巾方向に３．２倍延伸したが、破れてフィルムを得ることができなかった。
【００４３】
［比較例４］
Ａ層として、主押出し機から１８０℃で３時間、回転式真空乾燥機で乾燥したイソフタル酸共重合ポリエチレンテレフタレート（融解ピーク温度２２６℃、固有粘度０．６７ｄｌ/g、以下ＰＥＴ／Ｉと略す）を４０重量％、シクロヘキサンジメタノール共重合ポリエチレンテレフタレート（融解ピーク温度１９５℃、固有粘度０．８ｄｌ/g）を２０重量％、平均粒子径０．８μｍの硫酸バリウムを４０重量％含有するチップを供給し、またＢ層として副押出機にイソフタル酸共重合ポリエチレンテレフタレート（融解ピーク温度２２６℃、固有粘度０．６８ｄｌ/g、以下ＰＥＴ／Ｉと略す）を９５重量％、平均粒子径０．８μｍの硫酸バリウムを５重量％含有するチップを供給し、溶融押出を行い、静電印加法により鏡面のキャストドラム上で冷却してＢ／Ａ／Ｂの積層シートを作製した。この積層シートを温度８７℃で長手方向に２．９倍に延伸し、続いてテンターにて９０℃の予熱ゾーンを通した後、１１０℃で巾方向に３．２倍延伸した。さらに２０５℃にて２０秒間熱処理し、膜厚１８０μｍの延伸フィルムを得た。Ａ層厚みは１５０μｍ、Ｂ層厚みは１５μｍであった。
【００４４】
得られた積層延伸ポリエステルフィルムの反射率は９８．５％、全光線透過率は３．１％であった。バックライトに組み込んだ際の輝度は２９００ｃｄ／ｍ2であり満足できるものではなかった。
【産業上の利用可能性】
【００４５】
本発明の積層延伸ポリエステルフィルムは面光源の反射板、およびランプリフレクターとして好適であって、より明るい面光源を得ることができ、かつ生産性に優れ、極めて有用であり、液晶ディスプレイのバックライト用部材などとして極めて好適である。